(57)【要約】      （修正有）【課題】柔軟性のある低密度ポリエチレン（ＬＤＰＥ）を含む基材層を有してなり、その柔軟性を保持しつつ、強度が向上した積層シート、およびこれを用いた保冷容器の提供。【解決手段】低密度ポリエチレン（ＬＤＰＥ）を含む基材層２を有し、ＪＩＳ  Ｌ１０９６に準拠して温度２３±２℃湿度５０±４％の条件下で測定された引張強さが縦方向および横方向いずれも１，２５０〜１，４００Ｎ／５０ｍｍである積層シート１、およびこれを用いた保冷容器。【選択図】図１
2019181771.tif 000002
【特許請求の範囲】
【請求項１】
低密度ポリエチレン（ＬＤＰＥ）を含む基材層を有する積層シートであって、ＪＩＳ  Ｌ１０９６に準拠して温度２３±２℃湿度５０±４％の条件下で測定された引張強さが縦方向および横方向いずれも１，２５０Ｎ／５０ｍｍ〜１，４００Ｎ／５０ｍｍであることを特徴とする積層シート。
【請求項２】
縦方向の前記引張強さの下記式にて算出される、ＡＳＴＭ  Ｇ１５４に準拠して測定された５００時間経過後の保持率が９５％以上である請求項１に記載の積層シート。
［式］  所定時間経過後の引張強さ／当初の引張強さ×１００（％）
【請求項３】
縦方向の前記引張強さの１，０００時間経過後の前記保持率が９５％以上である請求項２に記載の積層シート。
【請求項４】
ＡＳＴＭ  Ｅ１５３０に準拠して温度３０℃の条件下で測定された熱伝導率が０．１５Ｗ／ｍ・Ｋ〜０．２５Ｗ／ｍ・Ｋであり、ＡＳＴＭ  Ｄ４８３３に準拠して測定された貫入抵抗値が４７０Ｎ〜５６０Ｎである請求項１から３のいずれかに記載の積層シート。
【請求項５】
前記基材層の少なくとも一層は、さらにパール剤を含む請求項１から４のいずれかに記載の積層シート。
【請求項６】
ポリエチレンテレフタレート（ＰＥＴ）を含む表面層を有する請求項１から５のいずれかに記載の積層シート。
【請求項７】
請求項１から６のいずれかに記載の積層シートを用いることを特徴とする保冷容器。
【請求項８】
電波透過性を有する請求項８に記載の保冷容器。
【請求項９】
シワが目立ち難く、清掃により清潔に保つことが容易である請求項７または８に記載の保冷容器。
【請求項１０】
保冷カバーまたは保冷ボックスである請求項７から９のいずれかに記載の保冷容器。
【発明の詳細な説明】
【技術分野】
【０００１】
本発明は、低密度ポリエチレンを含む基材層を有してなる積層シートおよびこれを用いる保冷容器に関する。
【背景技術】
【０００２】
保冷カバーや保冷ボックス等の保冷容器に用いられる積層シートとしては、保冷容器は屋外使用が多いことから、折り畳み等がし易い柔軟性のある材料が求められる。そのため、低密度ポリエチレン（ＬＤＰＥ）を含む基材層を有してなる積層シートが提案されている（たとえば、特許文献１参照）。
【０００３】
一方、保冷容器では、内容物を保護するために断熱性を維持する必要があり、相応の強度が求められる。そのため、断熱性に寄与する反射層の表面に透明層を設けた積層シート（特許文献２参照）や、ポリオレフィン系樹脂等からなる合成樹脂層を基材層として設けた積層シート（特許文献３参照）が提案されている。
【先行技術文献】
【特許文献】
【０００４】
【特許文献１】特開平１０−３２９２８４号公報
【特許文献２】実開昭５６−１４３０３９号公報
【特許文献３】特開２００１−２７００２１号公報
【発明の開示】
【発明が解決しようとする課題】
【０００５】
しかしながら、柔軟性のあるＬＤＰＥを含む基材層を有してなる積層シートにて、強度の向上を図ることについては提案されていなかった。
【０００６】
本発明は、ＬＤＰＥを含む基材層を有してなり柔軟性を保持しつつ、強度が向上した積層シートおよびこれを用いる保冷容器を提供することにある。
【課題を解決するための手段】
【０００７】
＜１＞  低密度ポリエチレン（ＬＤＰＥ）を含む基材層を有する積層シートであって、ＪＩＳ  Ｌ１０９６に準拠して温度２３±２℃湿度５０±４％の条件下で測定された引張強さが縦方向および横方向いずれも１，２５０Ｎ／５０ｍｍ〜１，４００Ｎ／５０ｍｍであることを特徴とする積層シートである。
【０００８】
＜２＞  縦方向の前記引張強さの下記式にて算出される、ＡＳＴＭ  Ｇ１５４に準拠して測定された５００時間経過後の保持率が９５％以上である＜１＞に記載の積層シートである。
［式］  所定時間経過後の引張強さ／当初の引張強さ×１００（％）
【０００９】
＜３＞  縦方向の前記引張強さの１，０００時間経過後の前記保持率が９５％以上である＜２＞に記載の積層シートである。
【００１０】
＜４＞  ＡＳＴＭ  Ｅ１５３０に準拠して温度３０℃の条件下で測定された熱伝導率が０．１５Ｗ／ｍ・Ｋ〜０．２５Ｗ／ｍ・Ｋであり、ＡＳＴＭ  Ｄ４８３３に準拠して測定された貫入抵抗値が４７０Ｎ〜５６０Ｎである＜１＞から＜３＞のいずれかに記載の積層シートである。
【００１１】
＜５＞  前記熱伝導率が０．１８Ｗ／ｍ・Ｋ〜０．２０Ｗ／ｍ・Ｋである＜４＞に記載の積層シートである。
【００１２】
＜６＞  前記貫入抵抗値が５０５Ｎ〜５２０Ｎである＜４＞または＜５＞に記載の積層シートである。
【００１３】
＜７＞  前記基材層の少なくとも一層は、さらにパール剤を含む＜１＞から＜６＞のいずれかに記載の積層シートである。
【００１４】
＜８＞  ポリエチレンテレフタレート（ＰＥＴ）を含む表面層を有する＜１＞から＜７＞のいずれかに記載の積層シートである。
【００１５】
＜９＞  ＜１＞から＜８＞のいずれかに記載の積層シートを用いることを特徴とする保冷容器である。
【００１６】
＜１０＞  電波透過性を有する＜９＞に記載の保冷容器である。
【００１７】
＜１１＞  シワが目立ち難く、清掃により清潔に保つことが容易である＜９＞または＜１０＞に記載の保冷容器である。
【００１８】
＜１２＞  保冷カバーまたは保冷ボックスである＜９＞から＜１１＞のいずれかに記載の保冷容器である。
【００１９】
なお、本明細書において、「低密度ポリエチレン」は、この名において当業者に認識されているポリエチレンを意味し、具体的には、ＪＩＳ  Ｋ６９２２−２の附属書４−２に準拠して測定された密度が０．９１０ｇ／ｃｍ３以上０．９３０ｇ／ｃｍ３未満のポリエチレンである。
【００２０】
また、本明細書において、「表面層」とは、積層シートの表面側に配置され、最終工程にて基材層に積層される層を意味し、単層であっても複数層を有していてもよいものとする。一方、「基材層」とは、表面層以外の層を意味し、表面層と同様に、単層であっても複数層を有していてもよいものとする。
【発明の効果】
【００２１】
本発明の積層シートは、ＬＤＰＥを含む基材層を有してなることにより柔軟性を保持しつつ、ＪＩＳ  Ｌ１０９６に準拠して温度２３±２℃湿度５０±４％の条件下で測定された引張強さが縦方向および横方向いずれも１，２５０Ｎ／５０ｍｍ〜１，４００Ｎ／５０ｍｍとなるように調製したことで、強度の向上を図ることが可能となる。
【００２２】
本発明の保冷容器は、本発明の積層シートを用いるので、柔軟性を保持しつつ、強度が向上を図ることが可能となる。
【図面の簡単な説明】
【００２３】
【図１】図１は、本発明の積層シートの層構成の一例を概略的に示す断面図である。
【図２】図２は、本発明の積層シートの製造方法の一例の概要を示す図である。
【図３】図３は、本発明の積層シートの製造方法の一例の概要を示す図である。
【図４】図４は本発明の積層シートが用いられる保冷カバーの一例を示す図であり、（ａ）は外観図、（ｂ）は正面開放図、（ｃ）は折りたたみ図である。
【図５】図５は本発明の積層シートが用いられる保冷ボックスの一例を示す図であり、（ａ）は外観図、（ｂ）は上面開放図である。
【図６】図６は、本発明の積層シートの表面を撮影した写真である。
【図７】図７は、本発明の積層シートの裏面を撮影した写真である。
【発明を実施するための形態】
【００２４】
本発明の積層シートは、保冷容器を構成する断熱シートとして用いられ、基材層として、低密度ポリエチレン（ＬＤＰＥ）を含む層を有している。
【００２５】
基材層は、単層であっても二層以上有していてもよいが、柔軟性の向上を図れるとともに、層間に織物層を介す等の強度を向上させる加工が可能となることから、二層以上有することが好ましく、そのうちの一層がパール剤を含むことが好ましい。パール剤としては、市販の染料または顔料を適宜選択して添加すればよいが、たとえばマイカを好適に用いることができる。また、基材層を構成する各層には、添加剤として、紫外線吸収剤を１質量％〜３質量％、それぞれ配合することが好ましい。
【００２６】
一方、表面層としては、柔軟性を付与するためには、透明な直鎖状短鎖分子ポリエチレン（ＬＬＤＰＥ）の層を有することが好ましいが、さらに、光沢を増し見映えをより良くできることから、ＬＬＤＰＥ層の上に、ポリエチレンテレフタレート（ＰＥＴ）を含む層を有することが好ましい。また、ＬＬＤＰＥ層は、ＰＥＴを含む層との好適なラミネート強度を有し、そのような組み合わせの観点からも好ましい。
【００２７】
なお、各層は、主成分をなす樹脂以外は、層形成のために必要または好ましい添加剤等を除いては、含んでいないことが好ましい。
【００２８】
次に、本発明の好ましい層構成の一例を説明する。図１は、その一例を概略的に示す断面図である。図１に示す積層シート１は、基材層２が、最裏面から、第１のＬＤＰＥ層３、フラットヤーンクロスの織物層４、第２のＬＤＰＥ層５、第３のＬＤＰＥ層または共重合ＰＥ層６が、この順に積層されている。表面層７は、最表面がＰＥＴ層８からなり、その次がＬＬＤＰＥ層９により構成され、このＬＬＤＰＥ層９が第３のＬＤＰＥ層または共重合ＰＥ層６と積層されている。
【００２９】
また、表面層７を構成するＬＬＤＰＥ層９は、着色剤を添加せず透明なフィルムとする一方、基材層２を構成する三層のＬＤＰＥ層は、シートに高い遮光性や反射性とともに高級なイメージを付与するため、着色剤を含むことが好ましい。そのような色の組み合わせとしては、特に制限はないが、たとえば、次のような態様が好適に挙げられる。
【００３０】
つまり、三層においては最も表面側に位置する第３のＬＤＰＥ層または共重合ＰＥ層６はマイカ等のパール剤を含み、その真珠色を引き立たせるため、これに続く第２のＬＤＰＥ層５は酸化チタン等の白色顔料を含み、最裏面の第１のＬＤＰＥ層３はアルミ箔等の銀色の着色剤を含む組み合わせである。この際の各層の着色剤配合量としては、パール剤は５質量％〜１５質量％、白色顔料は１質量％〜３質量％、銀色の着色剤は５質量％〜１０質量％であることが好ましい。
【００３１】
第１のＬＤＰＥ層３と第２のＬＤＰＥ層５の間に介在する織物層４は、通常、高密度ポリエチレン（ＨＤＰＥ、密度０．９４２ｇ／ｃｍ３以上のポリエチレン）のフラットヤーンであり、シートの強度およびその耐久性を向上させるため、これを縦横に１インチあたり１０本以上打ち込むことが好ましい。
【００３２】
なお、第３のＬＤＰＥ層６の真珠色を程良く引き立たせるとともに、シートの強度および耐久性を良好とする観点から、第１のＬＤＰＥ層３と第２のＬＤＰＥ層５の厚さは同程度にし、これらの層より第３のＬＤＰＥ層または共重合ＰＥ層６の厚さを若干薄く形成することが好ましい。具体的な厚さの範囲としては、第１のＬＤＰＥ層３および第２のＬＤＰＥ層５が３０μｍ〜５０μｍ、第３のＬＤＰＥ層６が２０μｍ〜３０μｍであることが好ましい。
【００３３】
最表面層のＰＥＴ層８は、ＬＤＰＥからなる各層の半分以下の厚さがあればよい。厚すぎるとシートの耐傷性に影響を及ぼすことがある。
【００３４】
なお、図１の積層シート１は、本発明の好ましい一例を示したものであり、基材層としてＬＤＰＥを含み、強度等の指標を本発明の所定の範囲内にすることができれば、この層構成に限らず、適宜異なる層構成としてもよい。
【００３５】
次に、本発明の強度等の指標について説明する。本発明の積層シートの強度としては、引張強さが、ＪＩＳ  Ｌ１０９６に準拠して温度２３±２℃湿度５０±４％の条件下で測定した場合に、縦方向および横方向いずれも１，２５０Ｎ／５０ｍｍ〜１，４００Ｎ／５０ｍｍである。縦方向または横方向のいずれかの引張強さが１，２５０Ｎ／５０ｍｍ未満であると、強度が十分でない一方、１，４００Ｎ／５０ｍｍを超えると柔軟性に影響を及ぼすおそれがある。
【００３６】
本発明の積層シートの耐候性としては、引張強さの下記式にて算出される、ＡＳＴＭ  Ｇ１５４に準拠して測定された耐候性試験における保持率が、５００時間経過した後に上述の温湿度下にて測定した引張強さの値において９５％以上であることが好ましく、１，０００時間経過した後に同様に測定した値において９５％以上であることがより好ましい。５００時間経過後の保持率が９５％未満であると、耐候性が十分でないことがある。
［式］  所定時間経過後の引張強さ／当初の引張強さ×１００（％）
本発明の好ましい態様では、１，０００時間経過の段階でも高い保持率を維持しているため、優れた耐候性を有することとなり、保冷容器として用いた際に対象物の長期保冷に好適に使用可能となる。
【００３７】
本発明の積層シートの断熱性としては、熱伝導率が、ＡＳＴＭ  Ｅ１５３０に準拠して温度３０℃の条件下で測定した場合に、０．１５Ｗ／ｍ・Ｋ〜０．２５Ｗ／ｍ・Ｋであることが好ましく、０．１８Ｗ／ｍ・Ｋ〜０．２０Ｗ／ｍ・Ｋであることがより好ましい。この熱伝導率が０．２５Ｗ／ｍ・Ｋを超えると、断熱性が十分でないことがある一方、０．１５Ｗ／ｍ・Ｋ未満まで下げるにはコストが嵩むおそれがある。
【００３８】
本発明の積層シートの耐クラック性としては、貫入抵抗値が、ＡＳＴＭ  Ｄ４８３３に準拠して測定した場合に、４７０Ｎ〜５６０Ｎであることが好ましく、５００Ｎ〜５５０Ｎであることがより好ましく、５０５Ｎ〜５２０Ｎであることが特に好ましい。貫入抵抗値が４７０Ｎ未満であると、クラックが発生しやすくなることがある一方、５６０Ｎを超えると柔軟性に影響を及ぼすおそれがある。
【００３９】
本発明の積層シートの製造方法としては、特に制限は無く、通常用いられるラミネート方法等を適宜選択すればよいが、例として、図１に示した積層シート１の製造方法を説明する。図２および図３は、その製造方法の概要を示す図である。
【００４０】
まず、図２に示すラミネート加工機１０において、繰出部（図示は省略）より図中の矢印ａの示す方向に、織物層４を構成することになるＰＥクロスを投入する。これに押出部１１より、第１のＬＤＰＥ層３を構成することとなるＬＤＰＥ樹脂に、アルミ箔等の銀色の着色剤と、必要に応じて紫外線吸収剤等の添加剤とを配合した溶解物を吐出し、冷却部１３を加圧部１２にて加圧して表面をラミネート加工する。これにより、織物層４の片面に銀色に着色された第１のＬＤＰＥ層３がラミネートされた片面ラミネート品が得られる。
【００４１】
つづいて、得られた片面ラミネート品を、ＰＥクロスを表面にして繰出部（図示は省略）より図中の矢印ａの示す方向に投入する。これに押出部１１より、第２のＬＤＰＥ層５を構成することとなるＬＤＰＥ樹脂に、酸化チタン等の白色顔料と、必要に応じて紫外線吸収剤等の添加剤とを配合した溶解物を吐出し、加圧部１２の冷却部１３との圧着により表面をラミネート加工する。これにより、織物層４の一方面に銀色に着色された第１のＬＤＰＥ層３が、他方面に白色に着色された第２のＬＤＰＥ層５がラミネートされた三層ラミネート品が得られる。
【００４２】
つづいて、図３に示すように、得られた三層ラミネート品を、白色に着色された第２のＬＤＰＥ層５がラミネートされた側の面を表面にして繰出部（図示は省略）より図中の矢印ａの示す方向に投入する。一方、異なる繰出部（図示は省略）より、表面層７を構成することとなるＬＬＤＰＥ層９とＰＥＴ層８からなる積層体を、ＬＬＤＰＥ層９の側を表面にして図中の矢印ｂの示す方向に投入する。この両者間に、押出部１１より、第３のＬＤＰＥ層または共重合ＰＥ層６を構成することとなるＬＤＰＥ樹脂または共重合ＰＥ樹脂に、パール剤と、必要に応じて紫外線吸収剤等の添加剤とを配合した溶解物を吐出し、加圧部１２の冷却部１３との圧着により表面をラミネート加工する。これにより、本発明の積層シート１が作製される。
【００４３】
なお、図２および図３では、シングルラミネートの例を示しているが、タンデムラミネートにて加工し、その効率化を図ってもよい。
【００４４】
以上説明した本発明の積層シートは、上述したように、保冷容器に用いられるが、これに限らず、たとえば自動車用遮光カーテン等の断熱性が要求される様々な用途に好適に用いることができる。
【００４５】
また、本発明の積層シートは、保冷容器として、たとえば図４に示す構成の保冷カバーや図５に示す構成の保冷ボックスに好適に用いられる。図４は本発明の積層シートが用いられる保冷カバーの一例を示す図であり、（ａ）は外観図、（ｂ）は正面開放図、（ｃ）は折りたたみ図である。図５は本発明の積層シートが用いられる保冷ボックスの一例を示す図であり、（ａ）は外観図、（ｂ）は上面開放図である。
【００４６】
まず、図４に示す保冷カバー５０について説明する。図４（ａ）に示すように、保冷カバー５０は、外装５１の正面から上面にかけての両端にファスナー５２ａ，５２ｂが形成されており、これらにそれぞれ取り付けられたスライダー５３ａ，５３ｂにより開閉する。開いた状態では、図４（ｂ）に示すように、外装５１の正面および上面が捲れるようになっており、これにより内面の内装５４が露出する。保冷カバー５０では、この外装５１と内装５４に、本発明の積層シートが用いられている。なお、内面において、グレーの部分は補強部５５となっている。
【００４７】
また、保冷カバー５０は、底部５６がフラップ状になっており、図４（ｃ）に示すように、外装５１のファスナー５２ａ，５２ｂにより開いた部分と、底部５６を内面側にしまいこむとともに、外装５１の両側面をその上に載せるようにして、折りたためるようになっている。そして、下部両端に設けられたフラップベルト５７により、折りたたんだ状態で係止可能となっている。
【００４８】
次に、図５に示す保冷ボックス１００について説明する。保冷ボックス１００は、医療用の保冷箱であり、図５（ａ）および（ｂ）に示すように、外装１０１のうち、上面が蓋部１０２となっており、その正面および側面にフラップ部１０３が突出して設けられている。このフラップ部の各裏面にはテープ部材１０４ａが設けられる一方、閉鎖時にはこのテープ部材１０４ａに合わさるように、外装１０１の周方向表面に沿ってテープ部材１０４ｂが設けられており、これらのテープ部材１０４ａ，１０４ｂにより蓋部１０２が係止可能に開閉される。蓋部１０２を開けた状態では内装１０５が露出するが、保冷ボックス１００では、外装１０１とこの内装１０５に、本発明の積層シートが用いられている。なお、蓋部１０２の裏面に形成される凸部は蓄熱剤用のポケット１０６である。また、両側面間に架け渡されたショルダーベルト１０７により肩にかける等して持ち運び可能となっている。
【００４９】
これらの保冷カバー５０や保冷ボックス１００は、内外装に本発明の積層シートを用いることにより、内部にＲＦＩＤ（Ｒａｄｉｏ  Ｆｒｅｑｕｅｎｃｙ  Ｉｄｅｎｔｉｆｉｃａｔｉｏｎ）対応機器を収容したまま通信可能となり、電波透過性を付与できる。
【００５０】
また、本発明の積層シートを用いた保冷容器は、本発明の積層シートにおける上述した強度や耐クラック性等の諸物性の向上に伴い、シワが目立ち難く、清掃により清潔に保つことが容易である。
【００５１】
なお、図４の保冷カバー５０や保冷ボックス１００は、本発明の積層シートを用いた保冷容器としての好ましい構成例を示したにすぎず、これに限らず、本発明の保冷容器は、通常採り得る態様において、本発明の積層シートを用いていれば、どのような構成であってもよい。
【実施例】
【００５２】
以下、本発明の実施例について説明するが、本発明はこの実施例に限定されない。
【００５３】
［積層シートの作製］
図２および図３に示した方法により、図１に示した層構成の本発明（実施例）の積層シートを作製した。この積層シートの各層の厚さや添加剤の配合量等は下記の通りである。なお、記載された以外の添加剤等は、含まれていないか、含まれていても物性に影響を及ぼさない程度の微量なものである。
（１）第１のＬＤＰＥ層  ＬＤＰＥベース、厚さ３０μｍ、銀色の着色剤８質量％と紫外線吸収剤３質量％を配合
（２）織物層  ＨＤＰＥクロス、打ち込み本数１４×１４、ヤーンには紫外線吸収剤を１質量％配合
（３）第２のＬＤＰＥ層  ＬＤＰＥベース、厚さ３０μｍ、白色顔料２０質量％と紫外線吸収剤３質量％を配合
（４）第３のＬＤＰＥ層  ＬＤＰＥベース、厚さ２５μｍ、パール剤としてのマイカを１０質量％と紫外線吸収剤３質量％を配合
（５）ＬＬＤＰＥ層  ＬＬＤＰＥフィルム、厚さ３０μｍ、着色剤無し
（６）ＰＥＴ層  ＰＥＴ透明フィルム、厚さ１２μｍ
【００５４】
一方、比較例として、基材層が裏面から順に、第１のＬＤＰＥ層、織物層、第２のＬＤＰＥ層からなる一方、表面層が表面から順に、アルミ蒸着ＰＥＴ層、ＬＤＰＥとは異なるポリオレフィン層からなる五層構造の積層シートを、図２および図３に示したのと概ね同様な方法によりラミネートして、任意に厚さを調整しながら作製した。なお、織物層はＨＤＰＥクロスからなり、打ち込み本数１０×１０とした。
【００５５】
［各物性の評価］
得られた各積層シートにおいて、引張強さ（Ｎ／５０ｍｍ）、引張伸度（％）、遮光率（％）、熱伝導率（Ｗ／ｍ・Ｋ）、貫入抵抗値（Ｎ）、引張強さの保持率（％）を、それぞれ下記の方法により測定した。保持率以外の結果を表１に、保持率の結果を表２に示す。
（引張強さおよび引張伸度）
ＪＩＳ  Ｌ１０９６に準拠して温度２３±２℃湿度５０±４％の条件下にて、テストスピード２００ｍｍ／分、試験長２０ｃｍ、試験幅５ｃｍで縦横３回ずつ測定し、縦横それぞれにおける測定値の平均値を採用した。
（遮光率）
ＪＩＳ  Ｌ１０５５Ａ法に準拠して測定した。
（熱伝導率）
ＡＳＴＭ  Ｅ１５３０に準拠して温度３０℃の条件下で測定した。
（貫入抵抗値）
ＡＳＴＭ  Ｄ４８３３に準拠して測定した。
（保持率）
各シートのサンプルを耐候性試験機内に保存し、ＡＳＴＭ  Ｇ１５４に準拠した紫外線照射条件下にて、５００時間経過後と１，０００時間経過後のそれぞれにおいて、ＪＩＳ  Ｌ１０９６に準拠して温度２３±２℃湿度５０±４％の条件下にて、縦方向に引張強さを２回測定した。その平均値が、当初の引張強さに比してどの程度の値であるかを、下記式にて算出することで、引張強さの保持率とした。
［式］  所定時間経過後の引張強さ／当初の引張強さ×１００（％）
【００５６】
【表１】
2019181771.tif 000003
表１の結果より、本発明の積層シートは、引張強さが縦方向および横方向いずれも１，２５０Ｎ／５０ｍｍ〜１，４００Ｎ／５０ｍｍ、熱伝導率が０．１８Ｗ／ｍ・Ｋ〜０．２０Ｗ／ｍ・Ｋ、貫入抵抗値が５０５Ｎ〜５２０Ｎの範囲内にあった。そのため、引張強さと貫入抵抗値については当該範囲の下限値を下回り、熱伝導率については当該範囲の上限値を上回る比較例の積層シートに比し、強度、断熱性、耐クラック性いずれもが優れていることがわかった。また、引張伸度や遮光率のように、保冷容器の断熱シートとして使用される際に要求される柔軟性や遮光性の指標となる引張伸度や遮光率の値も、比較例とほぼ同等に維持していた。したがって、本発明の積層シートは、比較例の積層シートに比して保冷容器の断熱シートとして、より相応しいと言える。
【００５７】
このように、本発明の積層シートにおいて強度等の諸物性が向上した理由としては、比較例の積層シートに比してＰＥクロスの１インチあたりの打込本数が多いことが主たる理由と考えられる。しかしながら、断熱性のように強度とは異なる指標まで向上したことを考慮すると、それに限らず、パール剤を含むＬＤＰＥ層の配置、各ＬＤＰＥ層の色の組み合わせを適切に選択したこと、その厚さを同程度に作製したこと等も、寄与していると推測される。
【００５８】
【表２】
2019181771.tif 000004
表２の結果より、比較例の積層シートでは経時により引張強さが低下して行くのに対し、本発明の積層シートでは、１，０００時間経過後でもほぼ同等の引張強さを維持していることがわかった。ここで、引張強さの保持率が数値上は１００％を超える値を示しているのは、この値の５％程度は紫外線吸収剤の残存強度が影響しているためと考えられる。換言すれば、その影響を除いても９５％以上の高い保持率であることがわかる。そのため、本発明の積層シートは、一般的に屋外使用が多い保冷容器において、長期使用にも適した性質を有していると言える。
【００５９】
このように、優れた耐候性を示した理由は明らかでないが、パール剤を含むＬＤＰＥ層の配置や、ＬＤＰＥ層およびＬＬＤＰＥ層の各厚さを同程度に作製したこと等が寄与していると推測される。
【００６０】
［目視による評価］
本発明の積層シートおよび比較例の積層シートの双方の表裏面を目視により観察し、光沢やクラックの有無を確認した。実施例については結果を図６および図７に示す。
【００６１】
図６の結果より、本発明の積層シート表面は、光沢性に優れることがわかる。これは、本発明の積層シートでは、最表面にＰＥＴ層を配置したことやパール剤を含むＬＤＰＥ層を配置したことによるものと考えられる。また、基材層のＬＤＰＥ層の色の組み合わせを適切に選択したことも寄与していると推測される。
【００６２】
また、図７の結果より、本発明の積層シートではクラックが無く、目視でも耐クラック性が高いことが確認できる。
【００６３】
一方、比較例の積層シートでは、表面が本発明の積層シートより光沢性に劣り、裏面には所々にクラックが見られた。
【００６４】
［保冷容器における評価］
図４に示した保冷カバー５０および図５に示した保冷ボックス１００のそれぞれにおいて、内外装に本発明の積層シートを用いたものと、内外装にアルミ蒸着シートを用いた以外は同様のものとを、それぞれ作製した。
【００６５】
これらの保冷容器の中に、ＲＦＩＤ対応の温度ロガーを入れ、Ｂｌｕｅｔｏｏｔｈ（登録商標）による近距離通信の可否を確認したところ、本発明の積層シートを用いた保冷容器では通信可能であったのに対し、アルミ蒸着シートを用いた保冷容器では通信不能であった。
【００６６】
これにより、本発明の積層シートを用いた保冷容器では電波透過性を有することがわかった。
【００６７】
また、それぞれの保冷容器において清掃を試みたところ、本発明の積層シートを用いた保冷容器ではシワが目立ち難く、清掃により清潔に保つことが容易であったのに対し、アルミ蒸着シートを用いた保冷容器ではシワが目立ち清潔に保ち難かった。
【産業上の利用可能性】
【００６８】
本発明は、保冷カバーや保冷ボックス等の保冷容器など断熱性の要求される用途において適用可能である。
【符号の説明】
【００６９】
１              積層シート
２              基材層
３              第１のＬＤＰＥ層
４              織物層
５              第２のＬＤＰＥ層
６              第３のＬＤＰＥ層または共重合ＰＥ層
７              表面層
８              ＰＥＴ層
９              ＬＬＤＰＥ層
１１            押出部
１２            加圧部
１３            冷却部
５０            保冷カバー
５１，１０１    外装
５２ａ，５２ｂ  ファスナー
５３ａ，５３ｂ  スライダー
５４，１０５    内装
５５            補強部
５６            底部
５７            フラップベルト
１００          保冷ボックス
１０２          蓋部
１０３          フラップ部
１０４ａ，１０４ｂ
テープ部材
１０６          （蓄熱剤用の）ポケット
１０７          ショルダーベルト
【図１】
2019181771.tif 000005
【図２】
2019181771.tif 000006
【図３】
2019181771.tif 000007
【図４】
2019181771.tif 000008
【図５】
2019181771.tif 000009
【図６】
2019181771.tif 000010
【図７】
2019181771.tif 000011